УЛУЧШЕННАЯ ИЗНОСОСТОЙКОСТЬ ВЫСОКОТЕМПЕРАТУРНОЙ КОНСТРУКЦИОННОЙ ДЕТАЛИ, ПРИДАВАЕМАЯ КОБАЛЬТОВЫМ ПОКРЫТИЕМ

1. Высокотемпературная конструкционная деталь
с металлической подложкой (4, 4') из жаростойкого сплава на основе никеля или на основе кобальта,
в частности из сплава на основе никеля,
причем подложка (4, 4') имеет первое содержание углерода,
причем непосредственно на поверхность (14, 20, 23) подложки (4, 4') нанесен слой (13, 13') из сплава на основе кобальта,
который имеет более высокое содержание углерода, чем подложка (4, 4').
2. Конструкционная деталь по п.1,
в которой слой (13, 13') нанесен только локально, в частности, в области (19, 19') с повышенной эрозионной нагрузкой.
3. Конструкционная деталь по одному из пп. 1 или 2, в которой подложка (4, 4') покрыта металлическим покрытием (7, 7') и/или керамическим покрытием (10, 10') на металлическом покрытии (7, 7'),
которое примыкает к поверхности (14, 20, 23) подложки (4, 4'),
причем, в частности, металлическое покрытие (7, 7') не содержит углерод (С).
4. Конструкционная деталь по одному из пп. 2 или 3, в которой область (19) представляет собой плоскую гладкую вершину (19).
5. Конструкционная деталь по одному из пп. 2 или 3, в которой область (19') представляет собой вершину (19') с отдельно стоящей стенкой (23).
6. Конструкционная деталь по одному из предшествующих пунктов,
в которой абсолютная разность в содержании углерода в подложке (4, 4') и в слое (13, 13') составляет по меньшей мере 0,03 мас%.
7. Конструкционная деталь по одному из предшествующих пунктов,
в которой подложка (4, 4') выполнена ориентированно затвердевшей,
в частности, призматически затвердевшей,
в частности монокристаллически затвердевшей.
8. Конструкционная деталь по одному из предшествующих пунктов,
в которой слой (13, 13') перекрывает металлическое покрытие (7, 7') не более чем частично.
9. Конструкционная деталь по одному из предшествующих пунктов,
в которой слой (13, 13') выполнен явственно более тонким,
в частности, по меньшей мере на 10% более тонким,
чем металлическое покрытие (7, 7').
10. Конструкционная деталь по одному из предшествующих пунктов,
в которой сплав на основе никеля подложки (4, 4') содержит по меньшей мере хром (Cr), кобальт (Со), вольфрам (W), алюминий (Al), титан (Ti), необязательно тантал (Та), и предпочтительно не содержит рений (Re), и
предпочтительно содержит иттрий (Y).
11. Конструкционная деталь по одному из предшествующих пунктов,
в которой сплав на основе кобальта слоя (13, 13') содержит по меньшей мере хром (Cr), никель (Ni), вольфрам (W), необязательно тантал (Та), алюминий (Al), титан (Ti), и предпочтительно не содержит рений (Re), и
предпочтительно не содержит иттрий (Y).
12. Конструкционная деталь по одному из предшествующих пп. 3-11,
в которой металлическое покрытие (7, 7') не содержит углерод,
и, в частности, содержит NiCoCrAl, NiCоCrAlY, NiCoCrAlTa или NiCoCrAlFe, NiCOCrAlYFe, NiCoCrAlYFeTa, NiCoCrAlFeTa или NiCoCrAlYTa,
в частности состоит из них.
13. Конструкционная деталь по одному из предшествующих пп. 1-12,
в которой слой (13, 13') имеет толщину от 1 мкм до 100 мкм.